(57)【要約】【課題】  エチレン−ビニルエステル系共重合体ケン化物の単層膜でも、フィッシュアイの発生を抑制できるホウ素化合物およびアルカリ土類金属を含有するエチレン−ビニルエステル系共重合体ケン化物ペレットおよびその製造方法を提供する。【解決手段】  ホウ素化合物およびアルカリ土類金属を含有したエチレン−ビニルエステル系共重合体ケン化物ペレットであって、当該ペレット表層部のホウ素化合物含有量が、ホウ素換算で当該ペレット重量あたり１．７ｐｐｍ以下であり、かつ当該ペレット重量あたりのアルカリ土類金属の含有量が１００ｐｐｍ以下であることを特徴とするエチレン−ビニルエステル系共重合体ケン化物ペレット。【選択図】  なし【特許請求の範囲】
【請求項１】
ホウ素化合物およびアルカリ土類金属を含有するエチレン−ビニルエステル系共重合体ケン化物ペレットであって、
当該ペレット表層部のホウ素化合物含有量が、ホウ素換算で当該ペレット重量あたり１．７ｐｐｍ以下であり、かつ当該ペレット重量あたりのアルカリ土類金属含有量が１００ｐｐｍ以下であることを特徴とするエチレン−ビニルエステル系共重合体ケン化物ペレット。
【請求項２】
上記ホウ素化合物およびアルカリ土類金属を含有するエチレン−ビニルエステル系共重合体ケン化物ペレット全体のホウ素化合物全含有量が、ホウ素換算で上記ペレット重量あたり１０〜１０００ｐｐｍであることを特徴とする請求項１記載のエチレン−ビニルエステル系共重合体ケン化物ペレット。
【請求項３】
上記ホウ素化合物およびアルカリ土類金属を含有するエチレン−ビニルエステル系共重合体ケン化物ペレット全体のホウ素化合物全含有量（ホウ素換算）に対する上記ペレット表層部のホウ素化合物含有量（ホウ素換算）の重量比（表層部ホウ素化合物含有量／ホウ素化合物全含有量）が、１．３８×１０-2以下であることを特徴とする請求項１または２記載のエチレン−ビニルエステル系共重合体ケン化物ペレット。
【請求項４】
上記ホウ素化合物およびアルカリ土類金属を含有するエチレン−ビニルエステル系共重合体ケン化物ペレットの含水率が０．０１〜１重量％であることを特徴とする請求項１〜３のいずれか一項に記載のエチレン−ビニルエステル系共重合体ケン化物ペレット。
【請求項５】
エチレン−ビニルエステル系共重合体ケン化物ペレットをホウ素化合物と接触させることによりホウ素化合物を含有させる工程、上記工程により得られたペレットを洗浄する工程、およびアルカリ土類金属を含有させる工程を備えたエチレン−ビニルエステル系共重合体ケン化物ペレットの製造方法であって、
上記洗浄する工程の洗浄が、乾燥後のペレットと、水のアルコールに対する重量比（水／アルコール）が８０／２０〜０／１００の水／アルコール混合溶液またはアルコールとを接触させることであり、
上記アルカリ土類金属を含有させる工程が、アルカリ土類金属を当該ペレット重量あたり１００ｐｐｍ以下となるように含有させることを特徴とするエチレン−ビニルエステル系共重合体ケン化物ペレットの製造方法。
【発明の詳細な説明】
【技術分野】
【０００１】
本発明は、フィルム成形したときに、フィッシュアイの発生が少ないフィルムを提供できるエチレン−ビニルエステル系共重合体ケン化物（以下、「ＥＶＯＨ樹脂」と称することがある）のペレットに関し、さらに詳しくは、ペレット表面に存在するホウ素化合物の含有量を調整し、かつアルカリ土類金属を含有したホウ素化合物およびアルカリ土類金属含有ＥＶＯＨ樹脂ペレットおよびその製造方法に関する。
【背景技術】
【０００２】
ＥＶＯＨ樹脂は、分子鎖に含まれる水酸基が強固に水素結合して結晶部を形成し、かかる結晶部が外部からの酸素の侵入を防止するため、酸素バリア性をはじめとして、優れたガスバリア性を示すことができる。このような特性を生かして、ＥＶＯＨ樹脂は、食品包装材料、医薬品包装材料、工業薬品包装材料、農薬包装材料等のフィルムやシート、あるいはボトル等の包装容器等に成形されて利用されている。
【０００３】
ＥＶＯＨ樹脂の成形にあたっては、通常、溶融成形が行われ、フィルム状、シート状、ボトル状、カップ状、チューブ状、パイプ状等の形状に成形、加工されて、実用に供される。したがって、ＥＶＯＨ樹脂の成形性、加工性は重要である。
【０００４】
そこで、溶融成形性の改善にあたり、特許文献１には、ＥＶＯＨ樹脂等の溶融成形可能なビニルアルコール系共重合体の膜成形性、特に成膜時のサージング防止の観点から、ホウ酸またはその塩を配合した組成物として、溶融粘度を高めたものを溶融成形することが有効であることが開示されている。
【０００５】
また、特許文献２には、ホウ素化合物で処理したＥＶＯＨ樹脂を、ポリオレフィンと共押出することにより、ＥＶＯＨ樹脂層とポリオレフィン層との接着性に優れた積層体が得られ、ガスバリア性能を要する分野において、好適な包装材を提供できることが開示されている。
特許文献２の、ホウ素化合物処理は、ＥＶＯＨ樹脂溶液または分散液にホウ素化合物を添加することにより行われ、ホウ素成分を含有したＥＶＯＨ樹脂ペレットを押出成形原料として用いている。
【０００６】
ところで、包装材料としてのＥＶＯＨ樹脂フィルムまたは多層構造体の外観に対する昨今の要求の高まりから、０．１ｍｍ未満の小さなフィッシュアイについても、改善が求められるようになっている。
特許文献３では、ＥＶＯＨ樹脂にホウ素化合物を含有させる処理を行って得られるホウ素含有ＥＶＯＨ樹脂ペレットについて、ペレットの含水率が０．１ｍｍ未満のフィッシュアイの発生と関係があることを見出し、含水率０．０００１〜２重量％に乾燥させた後、水と接触させることにより、０．１ｍｍ未満のフィッシュアイの発生を抑制できることが開示されている。
【０００７】
特許文献３の実施例では、ホウ素化合物の添加処理を施したＥＶＯＨ樹脂ペレットを水に浸漬した後、乾燥して、ホウ素化合物の含有量および含水率を調整したＥＶＯＨ樹脂ペレット〔含水率０．１３〜０．４重量％、ＥＶＯＨ樹脂１００重量部に対するホウ素含有量０．０１５〜０．０３９重量部（１５０〜３９０ｐｐｍ）〕を製造し、このＥＶＯＨ樹脂ペレットを、多層押出装置に供給して、３種５層の多層積層体を製造している（実施例１，３，４）。そして、得られた多層構造体のフィッシュアイの評価は、目視観察により、直径０．０１〜０．１ｍｍのフィッシュアイの発生の個数をカウントすることにより行っている（段落００３８−００４１）。
【先行技術文献】
【特許文献】
【０００８】
【特許文献１】特公昭６２−３８６６号公報
【特許文献２】特公平３−１１２７０号公報
【特許文献３】特開２０００−４４７５６号公報
【発明の概要】
【発明が解決しようとする課題】
【０００９】
近年、包装材料の外観に対する要求は益々厳しくなっており、成形時のサージング防止等の溶融成形性を確保しつつ、さらなるフィッシュアイの改善が望まれている。特に、ＥＶＯＨ樹脂を単層成膜した場合、多層構造体の場合よりも、大きなフィッシュアイが発生しやすく、また発生個数も多くなる傾向があるため、ＥＶＯＨ樹脂の単層膜でも、フィッシュアイの発生が抑制されたＥＶＯＨ樹脂ペレットが求められるようになっており、上記特許文献１〜３の開示技術では、まだまだ満足のいくものではなかった。
【００１０】
本発明は、以上のような事情に鑑みてなされたものであり、その目的とするところは、ＥＶＯＨ樹脂単層膜でも、フィッシュアイの発生を抑制できるホウ素化合物およびアルカリ土類金属を含有するＥＶＯＨ樹脂ペレットおよびその製造方法を提供することにある。
【課題を解決するための手段】
【００１１】
本発明者らは、ホウ素化合物を含有させたＥＶＯＨ樹脂ペレットについて、フィッシュアイの発生との関係を調べた。種々検討した結果、フィッシュアイは、ホウ素化合物の凝集体がＥＶＯＨ樹脂の局所的増粘を招き、フィッシュアイの原因になっていること、単層成膜の場合、成形機の金属と接することになるペレット表層部に存在するホウ素化合物が凝集しやすくなり、結果として、フィッシュアイが発生しやすく、目立つのではないかと考えた。
【００１２】
また、ＥＶＯＨ樹脂が押出機内部に滞留すると劣化やゲル化が進み、この滞留物が排出されるとフィッシュアイの発生へとつながる。アルカリ土類金属はＥＶＯＨ樹脂に対して減粘作用をもつため、ＥＶＯＨ樹脂が押出機内部で滞留した際の架橋による増粘を緩和し、結果としてフィッシュアイ発生を抑制できると考えた。
【００１３】
さらに、上記２種のフィッシュアイ発生メカニズムを鑑みるに、添加したアルカリ土類金属がＥＶＯＨ樹脂ペレット表面のホウ素化合物と相互作用することで、ＥＶＯＨ樹脂ペレット表面に存在し得るホウ素化合物の凝集を抑制するため、結果としてアルカリ土類金属を含有させることでホウ素化合物由来のフィッシュアイ発生も相乗的に抑制できると期待した。
【００１４】
かかる認識の下、本発明者らは、ペレット表層部のホウ素化合物の含有量、さらにアルカリ土類金属の含有量に着目し、ペレット表層部のホウ素化合物の含有量を従来より少なくし、かつ、ＥＶＯＨ樹脂中のアルカリ土類金属の含有量を所定量以下にすることにより、フィッシュアイが減少することを見出し、本発明を完成した。
なお、本発明は、単層膜であっても成形性に優れ、外観に優れているので、耐水性、強度等の観点から、他の樹脂層を積層した多層構造体の成形性や外観においても、当然に適用できるものである。
【００１５】
すなわち、本発明は、ホウ素化合物およびアルカリ土類金属を含有するＥＶＯＨ樹脂ペレット（以下、単に「ホウ素化合物およびアルカリ土類金属含有ＥＶＯＨ樹脂ペレット」と称する場合がある）であって、当該ペレット表層部のホウ素化合物含有量が、ホウ素換算で当該ペレット重量あたり１．７ｐｐｍ以下であり、かつ当該ペレット重量あたりのアルカリ土類金属の含有量が１００ｐｐｍ以下であるＥＶＯＨ樹脂ペレットを第１の要旨とする。
【００１６】
また、本発明は、ＥＶＯＨ樹脂ペレットをホウ素化合物と接触させることによりホウ素化合物を含有させる工程、上記工程により得られたペレットを洗浄する工程、およびアルカリ土類金属を含有させる工程を備えたＥＶＯＨ樹脂ペレットの製造方法であって、上記洗浄する工程の洗浄が、乾燥後のペレットと、水のアルコールに対する重量比（水／アルコール）が８０／２０〜０／１００の水／アルコール混合溶液またはアルコールとを接触させるであり、上記アルカリ土類金属を含有させる工程が、アルカリ土類金属を当該ペレット重量あたり１００ｐｐｍ以下となるように含有させることを特徴とするＥＶＯＨ樹脂ペレットの製造方法を第２の要旨とする。
【発明の効果】
【００１７】
本発明のＥＶＯＨ樹脂ペレットは、当該ペレット表層部のホウ素化合物含有量が、ホウ素換算で当該ペレット重量あたり１．７ｐｐｍ以下であり、かつ当該ペレット全体のアルカリ土類金属の含有量が１００ｐｐｍ以下であるため、溶融成形性を確保しつつ、フィッシュアイの発生を低減できる。
【００１８】
また、本発明のＥＶＯＨ樹脂ペレット全体のホウ素化合物全含有量が、ホウ素換算で上記ペレット重量あたり１０〜１０００ｐｐｍであると、製膜に適した粘度となり、製膜性能を向上させることができる。
【００１９】
さらに、本発明のＥＶＯＨ樹脂ペレット全体のホウ素化合物全含有量（ホウ素換算）に対する上記ペレット表層部のホウ素化合物含有量（ホウ素換算）の重量比（表層部ホウ素化合物含有量／ホウ素化合物全含有量）が、１．３８×１０-2以下であると、フィッシュアイの発生をより低減でき、フィルム外観を向上させることができる。
【００２０】
そして、本発明のＥＶＯＨ樹脂ペレットの含水率が０．０１〜１重量％であると、フィシュアイの発生をより一層低減し、フィルム外観を向上させることができる。
【００２１】
また、ＥＶＯＨ樹脂ペレットをホウ素化合物と接触させることによりホウ素化合物を含有させる工程、上記工程により得られたペレットを洗浄する工程およびアルカリ土類金属を含有させる工程を備えたＥＶＯＨ樹脂ペレットの製造方法であって、上記洗浄する工程の洗浄が、乾燥後のペレットと、水のアルコールに対する重量比（水／アルコール）が８０／２０〜０／１００の水／アルコール混合溶液またはアルコールとを接触させることであり、上記アルカリ土類金属を含有させる工程が、アルカリ土類金属を当該ペレット重量あたり１００ｐｐｍ以下となるように含有させることを特徴とするＥＶＯＨ樹脂ペレットの製造方法であると、表層部のホウ素化合物含有量を減じたホウ素化合物およびアルカリ土類金属含有ＥＶＯＨ樹脂ペレットとすることができ、当該ペレットを用いた溶融成形品は、溶融成形性が良好で、フィッシュアイの発生が低減されたものとなる。
【発明を実施するための形態】
【００２２】
以下、本発明を詳細に説明するが、これらは望ましい実施態様の一例を示すものであり、これらの内容に特定されるものではない。
【００２３】
なお、本明細書において、前記ホウ素化合物およびアルカリ土類金属含有ＥＶＯＨ樹脂ペレットにおけるホウ素化合物のホウ素換算で測定された含有量については、「ホウ素化合物含有量（ホウ素換算）」または単に「ホウ素含有量」と称する。
【００２４】
本発明のホウ素化合物およびアルカリ土類金属含有ＥＶＯＨ樹脂ペレットは、当該ペレットの表層部のホウ素化合物含有量が、ホウ素換算で当該ペレット重量あたり１．７ｐｐｍ以下であり、かつ当該ペレット重量あたりのアルカリ土類金属の含有量が１００ｐｐｍ以下である。
【００２５】
ここで、「ペレット表層部のホウ素化合物含有量」とは、ホウ素化合物およびアルカリ土類金属含有ＥＶＯＨ樹脂ペレットが含有するホウ素化合物のうち、表面近くに存在しているホウ素化合物の量をいい、具体的には、ホウ素化合物およびアルカリ土類金属含有ＥＶＯＨ樹脂ペレット４ｇを３０℃のメタノール２０ｍＬに６時間静置浸漬した後、得られるメタノール溶液について誘導結合プラズマ質量分析計（ＩＣＰ−ＭＳ）を用いて測定される量（ホウ素換算）を上記ＥＶＯＨ樹脂ペレットの重量（４ｇ）で除したものである。この「ペレット表層部のホウ素化合物含有量」には、ペレット表面に付着しているだけのホウ素化合物、表面にブリードしてきたホウ素化合物等が含まれる。
また、「ペレット表層部のホウ素化合物含有量」は、ホウ素化合物およびアルカリ土類金属含有ＥＶＯＨ樹脂ペレット中に含有されているホウ素含有量（「ペレットのホウ素全含有量」）とは区別されるものである。
【００２６】
本発明の「アルカリ土類金属含有量」とは、ホウ素化合物およびアルカリ土類金属含有ＥＶＯＨ樹脂ペレットの表面、または内部、またはその両方に含有するアルカリ土類金属の量をいう。具体的には、ＥＶＯＨ樹脂ペレット表面にアルカリ土類金属を含有する場合は、ＥＶＯＨ樹脂ペレット表面へのアルカリ土類金属の添加量を含有量に算入してもよく、ＥＶＯＨ樹脂ペレット内部にアルカリ土類金属を含有する場合は、例えば、乾燥状態のＥＶＯＨ樹脂ペレットを灰化後、塩酸水溶液に溶解して、誘導結合プラズマ発光分析計（ＩＣＰ−ＡＥＳ）によって測定を行い、標準液の検量線からアルカリ土類金属の含有量を定量する等の方法により得られた値をペレット全体の含有量に換算したものである。
【００２７】
以下、本発明のホウ素化合物およびアルカリ土類金属含有ＥＶＯＨ樹脂ペレットの説明に先立って、各構成成分および、ホウ素化合物とアルカリ土類金属とを含有させる前のＥＶＯＨ樹脂ペレットの製法について説明する。
【００２８】
＜ＥＶＯＨ樹脂＞
本発明のホウ素化合物およびアルカリ土類金属含有ＥＶＯＨ樹脂ペレットを構成するＥＶＯＨ樹脂は、通常、エチレンとビニルエステル系モノマーとの共重合体（エチレン−ビニルエステル系共重合体）をケン化させることにより得られる樹脂であり、非水溶性の熱可塑性樹脂である。重合法も公知の任意の重合法、例えば、溶液重合、懸濁重合、エマルジョン重合を用いて行うことができるが、一般的にはメタノール等の低級アルコール、特に好ましくはメタノールを溶媒とする溶液重合が用いられる。得られたエチレン−ビニルエステル系共重合体のケン化も公知の方法で行い得る。
このようにして製造されるＥＶＯＨ樹脂は、エチレン由来の構造単位とビニルアルコール構造単位を主とし、必要に応じてケン化されずに残存した若干量のビニルエステル構造単位を通常含む。
【００２９】
上記ビニルエステル系モノマーとしては、市場からの入手のしやすさや製造時の不純物の処理効率がよい点から、代表的には酢酸ビニルが用いられる。他のビニルエステル系モノマーとしては、例えば、ギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等があげられ、通常炭素数３〜２０、好ましくは炭素数４〜１０、特に好ましくは炭素数４〜７の脂肪族ビニルエステルを用いることができる。これらは通常単独で用いるが、必要に応じて複数種を同時に用いてもよい。
【００３０】
上記エチレンおよび上記ビニルエステル系モノマーは、通常はナフサ等の石油由来の原料が用いられているが、シェールガス等天然ガス由来の原料や、さとうきび、テンサイ、トウモロコシ、ジャガイモ等に含まれる糖、デンプン等の成分、またはイネ、麦、キビ、草植物等に含まれるセルロース等の成分から精製した植物由来の原料からのモノマーを用いてもよい。
【００３１】
ＥＶＯＨ樹脂におけるエチレン構造単位の含有量は、ＩＳＯ１４６６３に基づいて測定した値で、通常２０〜６０モル％、好ましくは２５〜５０モル％、特に好ましくは２５〜３５モル％である。かかる含有量が低すぎる場合は、高湿下のガスバリア性、溶融成形性が低下する傾向があり、逆に高すぎる場合は、ガスバリア性が低下する傾向がある。
【００３２】
ＥＶＯＨ樹脂におけるビニルエステル成分のケン化度は、ＪＩＳ  Ｋ６７２６（ただし、溶媒として水／メタノールを使用）に基づいて測定した値で、通常９０〜１００モル％、好ましくは９５〜１００モル％、特に好ましくは９９〜１００モル％である。かかるケン化度が低すぎる場合にはガスバリア性、熱安定性、耐湿性等が低下する傾向がある。
【００３３】
また、該ＥＶＯＨ樹脂のメルトフローレート（ＭＦＲ）（２１０℃、荷重２１６０ｇ）は、通常０．５〜１００ｇ／１０分であり、好ましくは１〜５０ｇ／１０分、特に好ましくは３〜３５ｇ／１０分である。かかるＭＦＲが大きすぎる場合には、製膜性が不安定となる傾向があり、小さすぎる場合には粘度が高くなり過ぎて溶融押出しが困難となる傾向がある。
【００３４】
本発明で用いられるＥＶＯＨ樹脂には、本発明の効果を阻害しない範囲（例えば１０モル％以下）で、以下に示すコモノマーに由来する構造単位が、さらに含まれていてもよい。
【００３５】
上記コモノマーとしては、プロピレン、１−ブテン、イソブテン等のオレフィン類、３−ブテン−１−オール、３−ブテン−１，２−ジオール、４−ペンテン−１−オール、５−ヘキセン−１，２−ジオール等のヒドロキシ基含有α−オレフィン類やそのエステル化物、２−メチレンプロパン−１，３−ジオール、３−メチレンペンタン−１，５−ジオール等のヒドロキシアルキルビニリデン類；１，３−ジアセトキシ−２−メチレンプロパン、１，３−ジプロピオニルオキシ−２−メチレンプロパン、１，３−ジブチロニルオキシ−２−メチレンプロパン等のヒドロキシアルキルビニリデンジアセテート類、アシル化物等の誘導体；アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類；アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類；メタアクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類；Ｎ−ビニルピロリドン、Ｎ−ビニルホルムアミド、Ｎ−ビニルアセトアミド等のＮ−ビニルアミド類；アクリルニトリル、メタクリルニトリル等のシアン化ビニル類；炭素数１〜１８のアルキルビニルエーテル、ヒドロキシアルキルビニルエーテル、アルコキシアルキルビニルエーテル等のビニルエーテル類；塩化ビニル、塩化ビニリデン、フッ化ビニル、フッ化ビニリデン、臭化ビニル等のハロゲン化ビニル化合物類；トリメトキシビニルシラン等のビニルシラン類；酢酸アリル、塩化アリル等のハロゲン化アリル化合物類；アリルアルコール、ジメトキシアリルアルコール等のアリルアルコール類；トリメチル−（３−アクリルアミド−３−ジメチルプロピル）−アンモニウムクロリド、アクリルアミド−２−メチルプロパンスルホン酸等のコモノマーがあげられる。これらは単独でもしくは２種以上併せて用いることができる。
【００３６】
さらに、ウレタン化、アセタール化、シアノエチル化、オキシアルキレン化等の「後変性」されたＥＶＯＨ樹脂を用いることもできる。
【００３７】
特に、ヒドロキシ基含有α−オレフィン類を共重合したＥＶＯＨ樹脂は、二次成形性が良好になる点で好ましく、中でも側鎖に１級水酸基を有するＥＶＯＨ樹脂、特には１，２−ジオール構造を側鎖に有するＥＶＯＨ樹脂が好ましい。
かかる１，２−ジオール構造を側鎖に有するＥＶＯＨ樹脂は、側鎖に１，２−ジオール構造単位を含むものである。かかる１，２−ジオール構造単位とは、具体的には下記一般式（１）で示される構造単位である。
【００３８】
【化１】
2018104647.tif 000002
【００３９】
上記一般式（１）式中、Ｒ1〜Ｒ6はそれぞれ独立して水素原子または有機基を示し、Ｘは単結合または結合鎖を示す。
【００４０】
上記一般式（１）で表される１，２−ジオール構造単位における有機基としては、例えば、メチル基、エチル基、ｎ−プロピル基、イソプロピル基、ｎ−ブチル基、イソブチル基、ｔｅｒｔ−ブチル基等の飽和炭化水素基；フェニル基、ベンジル基等の芳香族炭化水素基；ハロゲン原子、水酸基、アシルオキシ基、アルコキシカルボニル基、カルボキシル基、スルホン酸基等があげられる。
Ｒ1〜Ｒ3は、通常炭素数１〜３０、特には炭素数１〜１５、さらには炭素数１〜４の飽和炭化水素基または水素原子が好ましく、水素原子が最も好ましい。Ｒ4〜Ｒ6は、通常炭素数１〜３０、特には炭素数１〜１５、さらには炭素数１〜４のアルキル基または水素原子が好ましく、水素原子が最も好ましい。特に、Ｒ1〜Ｒ6がすべて水素原子であるものが最も好ましい。
【００４１】
また、上記一般式（１）で表わされる構造単位中のＸは、代表的には単結合である。
なお、本発明の効果を阻害しない範囲であればＸは、結合鎖であってもよい。かかる結合鎖としては特に限定されないが、例えば、アルキレン、アルケニレン、アルキニレン、フェニレン、ナフチレン等の炭化水素鎖（これらの炭化水素はフッ素、塩素、臭素等のハロゲン等で置換されていてもよい）の他、−Ｏ−、−(ＣＨ2Ｏ)m−、−(ＯＣＨ2)m−、−(ＣＨ2Ｏ)mＣＨ2−等のエーテル結合部位を含む構造；−ＣＯ−、−ＣＯＣＯ−、−ＣＯ(ＣＨ2)mＣＯ−、−ＣＯ(Ｃ6Ｈ4)ＣＯ−等のカルボニル基を含む構造；−Ｓ−、−ＣＳ−、−ＳＯ−、−ＳＯ2−等の硫黄原子を含む構造；−ＮＲ−、−ＣＯＮＲ−、−ＮＲＣＯ−、−ＣＳＮＲ−、−ＮＲＣＳ−、−ＮＲＮＲ−等の窒素原子を含む構造；−ＨＰＯ4−等のリン原子を含む構造等のヘテロ原子を含む構造；−Ｓｉ(ＯＲ)2−、−ＯＳｉ(ＯＲ)2−、−ＯＳｉ(ＯＲ)2Ｏ−等の珪素原子を含む構造；−Ｔｉ(ＯＲ)2−、−ＯＴｉ(ＯＲ)2−、−ＯＴｉ(ＯＲ)2Ｏ−等のチタン原子を含む構造；−Ａｌ(ＯＲ)−、−ＯＡｌ(ＯＲ)−、−ＯＡｌ(ＯＲ)Ｏ−等のアルミニウム原子を含む構造等の金属原子を含む構造等があげられる。
なお、ｍは自然数であり、通常１〜３０、好ましくは１〜１５、さらに好ましくは１〜１０である。その中でも製造時あるいは使用時の安定性の点で−ＣＨ2ＯＣＨ2−、および炭素数１〜１０の炭化水素鎖が好ましく、さらには炭素数１〜６の炭化水素鎖、特には炭素数１であることが好ましい。
【００４２】
上記一般式（１）で表される１，２−ジオール構造単位における最も好ましい構造は、Ｒ1〜Ｒ6がすべて水素原子であり、Ｘが単結合であるものである。すなわち、下記一般式（１ａ）で示される構造単位が最も好ましい。
【００４３】
【化２】
2018104647.tif 000003
【００４４】
上記一般式（１ａ）で表される１，２−ジオール構造単位を含有する場合、その含有量は通常０．１〜２０モル％、さらには０．１〜１５モル％、特には０．１〜１０モル％のものが好ましい。
【００４５】
＜ホウ素化合物＞
本発明のＥＶＯＨ樹脂ペレットに含有させるホウ素化合物としては、ホウ酸またはその金属塩、例えば、ホウ酸ナトリウム（メタホウ酸ナトリウム、二ホウ酸ナトリウム、四ホウ酸ナトリウム、五ホウ酸ナトリウム、六ホウ酸ナトリウム、八ホウ酸ナトリウム等）、ホウ酸カリウム（メタホウ酸カリウム、四ホウ酸カリウム、五ホウ酸カリウム、六ホウ酸カリウム、八ホウ酸カリウム等）、ホウ酸リチウム（メタホウ酸リチウム、四ホウ酸リチウム、五ホウ酸リチウム等）、ホウ酸カルシウム、ホウ酸バリウム（オルトホウ酸バリウム、メタホウ酸バリウム、二ホウ酸バリウム、四ホウ酸バリウム等）、ホウ酸マグネシウム（オルトホウ酸マグネシウム、二ホウ酸マグネシウム、メタホウ酸マグネシウム、四ホウ酸三マグネシウム、四ホウ酸五マグネシウム等）、ホウ酸マンガン（ホウ酸第１マンガン、メタホウ酸マンガン、四ホウ酸マンガン等）、ホウ酸コバルト、ホウ酸亜鉛（四ホウ酸亜鉛、メタホウ酸亜鉛等）、ホウ酸カドミウム（オルトホウ酸カドミウム、四ホウ酸カドミウム等）、ホウ酸銀（メタホウ酸銀、四ホウ酸銀等）、ホウ酸銅（ホウ酸第２銅、メタホウ酸銅、四ホウ酸銅等）、ホウ酸ニッケル（オルトホウ酸ニッケル、二ホウ酸ニッケル、四ホウ酸ニッケル、八ホウ酸ニッケル等）、ホウ酸アルミニウム・カリウム、ホウ酸アンモニウム（メタホウ酸アンモニウム、四ホウ酸アンモニウム、五ホウ酸アンモニウム、八ホウ酸アンモニウム等）、ホウ酸鉛（メタホウ酸鉛、六ホウ酸鉛等）、ホウ酸ビスマス、等の他、ホウ砂、カーナイト、インヨーアイト、コトウ石、スイアン石、ザイベリ石等のホウ酸塩鉱物等があげられ、好適にはホウ砂、ホウ酸があげられる。これらは単独でもしくは２種以上併せて用いることができる。ここでホウ素化合物のアルカリ土類金属塩を含有した場合、本発明のホウ素化合物およびアルカリ土類金属含有ＥＶＯＨ樹脂ペレット中のアルカリ土類金属の含有量に算入される。
【００４６】
＜アルカリ土類金属＞
本発明のホウ素化合物およびアルカリ土類金属含有ＥＶＯＨ樹脂ペレットに含有させるアルカリ土類金属としては、ベリリウム、マグネシウム、カルシウム、ストロンチウム、バリウム、ラジウムがあげられる。これらは単独でもしくは２種以上併せて用いることができる。これらのうち、好ましくはカルシウムである。
【００４７】
上記のアルカリ土類金属は、通常、低分子化合物（具体的には、塩、水酸化物等）としてＥＶＯＨ樹脂に含有され、分散性の点から塩が好ましい。
【００４８】
上記の塩としては、例えば、炭酸塩、炭酸水素塩、リン酸塩、硫酸塩、塩化物塩等の無機塩；酢酸塩、酪酸塩、プロピオン酸塩、エナント酸塩、カプリン酸塩等の炭素数２〜１１のモノカルボン酸塩，シュウ酸塩、マロン酸塩、コハク酸塩、アジピン酸塩、スベリン酸塩、セバチン酸塩等の炭素数２〜１１のジカルボン酸塩，ラウリン酸塩、パルミチン酸塩、ステアリン酸塩、１２ヒドロキシステアリン酸塩、ベヘン酸塩、モンタン酸塩等の炭素数１２以上のモノカルボン酸塩等の有機酸塩等があげられる。これらは単独でもしくは２種類以上併せて用いることができる。これらの中で好ましくは、リン酸塩である。
【００４９】
＜ＥＶＯＨ樹脂ペレットの製造＞
ＥＶＯＨ樹脂からペレットを製造する方法としては、従来公知の方法を採用でき、例えば、
ａ）溶融状態のＥＶＯＨ樹脂を押出機の吐出口から押出し、溶融状態でカットした後、冷却固化してペレットを作製するホットカット方式、
ｂ）ＥＶＯＨ樹脂溶液またはスラリー（ＥＶＯＨ樹脂含水組成物）を凝固浴中に押出し、冷却固化により得られたＥＶＯＨ樹脂ストランドをカットするストランドカット方式、
等があげられ、具体的には、次の通りである。
【００５０】
ａ）ホットカット方式
ＥＶＯＨ樹脂含水組成物をホットカット方式で製造するペレット原料として押出機に投入する場合、押出機内でのＥＶＯＨ樹脂含水組成物の温度は、７０〜１７０℃が好ましく、より好ましくは８０〜１７０℃、さらに好ましくは９０〜１７０℃である。ＥＶＯＨ樹脂含水組成物の温度が低すぎる場合は、ＥＶＯＨ樹脂が完全に溶融しない傾向があり、高すぎる場合は、ＥＶＯＨ樹脂が熱劣化を受けやすくなる傾向がある。乾燥ＥＶＯＨ樹脂をペレット原料として使用する場合の押出機内でのＥＶＯＨ樹脂の温度は１５０〜３００℃が好ましく、より好ましくは１６０〜２８０℃、さらに好ましくは１７０〜２５０℃である。なお、樹脂組成物の温度は、押出機シリンダーに設置した温度センサーにより押出機先端部吐出口付近で検出した温度をいう。
【００５１】
ダイスから押し出されるＥＶＯＨ樹脂含水組成物、すなわち溶融状態にあるＥＶＯＨ樹脂は、冷却固化する前にカットされる。ホットカット方式は、大気中でカット（空中ホットカット方式）、冷却水で満たされたカッター設置容器内に押出され、冷却水中でカット（水中カット方式）のいずれでもよい。
【００５２】
水中カット方式における冷却水の温度は、溶融状態で押し出されたＥＶＯＨ樹脂が瞬時に固化（凝固）しない程度の温度であり、カット前に冷却水と接触する場合には、冷却水の温度は−２０〜５０℃とすることが好ましく、より好ましくは−５〜３０℃である。
ただし、乾燥ＥＶＯＨ樹脂を原料とする場合、ＥＶＯＨ樹脂含水組成物を原料として用いる場合よりも凝固しやすいことから、水中カット方式における冷却水の温度は、ＥＶＯＨ樹脂含水組成物を原料とする場合よりも高く、通常０〜９０℃であり、好ましくは２０〜７０℃である。
【００５３】
冷却水は、水に限定しない。水／アルコール混合溶液；ベンゼン等の芳香族炭化水素類；アセトン、メチルエチルケトン等のケトン類；ジプロピルエーテル等のエーテル類；酢酸メチル、酢酸エチル、プロピオン酸メチル等の有機エステル類等も用いることができる。これらのうち、取扱い性が容易という点から、水、または水／アルコール混合溶液が用いられる。水／アルコール混合溶液において、水／アルコール（重量比）は通常９０／１０〜９９／１である。なお、上記アルコールとしては、メタノール、エタノール、プロパノール等の低級アルコールを用いることができ、工業上、メタノールが好ましく用いられる。
【００５４】
ｂ）ストランドカット方式
ストランドカット方式の場合も、ホットカット方式と同様に、ペレット原料として、ＥＶＯＨ樹脂含水組成物、乾燥ＥＶＯＨ樹脂を用いることができる。
ただし、凝固浴に押し出すＥＶＯＨ樹脂含水組成物の温度は、通常、１０〜１００℃である。また、凝固浴の温度は、押し出されたＥＶＯＨ樹脂が冷却固化できる温度で、通常、−１０〜４０℃であり、滞留時間は、通常、１０〜４００秒間程度である。凝固浴に乾燥ＥＶＯＨが押し出される温度は、通常、１５０〜３００℃であり、凝固浴の温度は通常０〜９０℃で、滞留時間は２〜４００秒程度である。
【００５５】
凝固浴に用いる凝固液としては、上記ａ）ホットカット方式の冷却水と同様の溶液を採用することができる。
【００５６】
上記ａ）ホットカット方式、ｂ）ストランドカット方式のいずれであっても、ペレット原料として使用するＥＶＯＨ樹脂としては、（α）上記ＥＶＯＨ樹脂の合成方法において、ケン化により得られたＥＶＯＨ樹脂の溶液またはスラリーをそのまま、あるいは当該溶液またはスラリーの含水率を適宜調整した後のＥＶＯＨ樹脂含水組成物；あるいは（β）ＥＶＯＨ樹脂のペレット（乾燥ＥＶＯＨ樹脂ペレット）を溶融し、かかる溶融状態のＥＶＯＨ樹脂を用いることができる。
【００５７】
押出機に投入するペレット原料としてＥＶＯＨ樹脂含水組成物を用いる場合、ＥＶＯＨ樹脂含水組成物としては、ＥＶＯＨ樹脂１００重量部に対し、アルコールを０〜１０重量部、水を１０〜５００重量部含有するＥＶＯＨ樹脂含水組成物が好ましい。ＥＶＯＨ樹脂の溶液またはスラリーを用いる場合、溶媒としてはアルコール、水／アルコール混合溶媒等が用いられる。これらのうち、水／アルコール混合溶媒が好ましい。上記アルコールとしては、例えば、メタノール、エタノール、１−プロパノール、１−ブタノール、２−メチル−２−プロパノール等の炭素数１〜１０の脂肪族アルコールを用いることができ、特にメタノールが好ましい。また、水／アルコール混合重量比は、８０／２０〜５／９５が好ましく、ＥＶＯＨ樹脂の濃度としては２０〜６０重量％が好ましい。
【００５８】
ペレット製造におけるＥＶＯＨ樹脂含水組成物の含水率を調整する方法としては特に限定しないが、含水率を上げるためには、樹脂に水をスプレーする方法、樹脂を水中に浸漬させる方法、樹脂を水蒸気と接触させる方法等を採用できる。含水率を下げるためには、適宜乾燥すればよく、例えば、流動式熱風乾燥機あるいは静置式熱風乾燥機等を用いて乾燥することができる。
【００５９】
このようにして、ＥＶＯＨ樹脂ペレットが得られる。
【００６０】
〔ＥＶＯＨ樹脂ペレット〕
ＥＶＯＨ樹脂ペレットの形状は、通常、ペレットの製造方法に依存し、円柱状、球状、ラグビーボール状、立方体、直方体、不定形等、種々の形状のものを用いることができる。
ペレットのサイズ、形状は、使用する押出機のノズルの口径、カッター刃の枚数、カッター刃の回転数等を適宜調整することにより、調製することができる。
【００６１】
通常、ＥＶＯＨ樹脂ペレットのサイズとしては、例えば、円柱状の場合は底面の直径が１〜１０ｍｍ、特には２〜７ｍｍが好ましく、長さが１〜１０ｍｍ、特には３〜８ｍｍが好ましく、球状の場合は直径が１〜１０ｍｍ、特には２〜７ｍｍが好ましい。
【００６２】
以上のようなＥＶＯＨ樹脂ペレットのうち、後述するホウ素化合物の含有処理の点から、ペレット内部に複数の孔を有する多孔質のペレットを用いることが好ましい。この孔内へホウ素化合物が浸透することで、ホウ素化合物をペレット中に保持しやすくなり、効率的にホウ素化合物をペレット内部へ取り込ませることができる。すなわち、ここでいう多孔質構造の孔の大きさは、その孔内へホウ素化合物が浸透できる範囲であればよく、特に限定されない。
【００６３】
このような多孔質ＥＶＯＨ樹脂ペレットは、通常、ペレット原料として、ＥＶＯＨ樹脂含水組成物を使用し、当該含水組成物中のＥＶＯＨ樹脂濃度、溶媒の種類、押出し時の含水組成物温度、凝固浴の温度、滞留時間等を任意に調整することで、得ることができる。
【００６４】
また、多孔質ＥＶＯＨ樹脂ペレットの含水率は２０〜８０重量％が好ましい。当該含水率の多孔質ＥＶＯＨ樹脂ペレットは、ホウ素化合物の含有処理により、ホウ素化合物を均一にかつ迅速に含有させることができる。
【００６５】
本発明で用いるＥＶＯＨ樹脂ペレットは、異なる他のＥＶＯＨ樹脂ペレットとの混合物であってもよく、上記他のＥＶＯＨ樹脂ペレットとしては、エチレン構造単位の含有量が異なるもの、ケン化度が異なるもの、メルトフローレート（ＭＦＲ）が異なるもの、他の共重合成分が異なるもの、例えば、前記一般式（１）で表わされる１，２−ジオール構造単位の含有量が異なるもの、等をあげることができる。
【００６６】
本発明のホウ素化合物およびアルカリ土類金属含有ＥＶＯＨ樹脂ペレットは、上記ＥＶＯＨ樹脂ペレットに特定量のホウ素化合物およびアルカリ土類金属を含有させることにより得られる。この、本発明のホウ素化合物およびアルカリ土類金属含有ＥＶＯＨ樹脂ペレットの製造方法は、特に限定されるものではないが、以下に代表的な製造方法について説明する。
【００６７】
＜ホウ素化合物およびアルカリ土類金属含有ＥＶＯＨ樹脂ペレットの製造＞
本発明のホウ素化合物およびアルカリ土類金属含有ＥＶＯＨ樹脂ペレットは、下記ホウ素含有ＥＶＯＨ樹脂ペレットの製造、およびアルカリ土類金属含有ＥＶＯＨ樹脂ペレットの製造を経ることにより得ることができる。これらの工程は、どちらの工程を先に行ってもよく、また同時に行ってもよい。上記工程を同時に行う際は、例えば、ホウ素化合物とアルカリ土類金属が溶解した溶液を用いる等により行うことができる。
なかでも、作業効率の点から、ホウ素化合物含有ＥＶＯＨ樹脂ペレットの製造、アルカリ土類金属含有ＥＶＯＨ樹脂ペレットの製造の順に行うことが好ましい。
【００６８】
＜ホウ素化合物含有ＥＶＯＨ樹脂ペレットの製造＞
上記ホウ素化合物含有ＥＶＯＨ樹脂ペレットは、
（Ｉ）ホウ素化合物含有ＥＶＯＨ樹脂ペレット（洗浄前）を製造する工程、
（ＩＩ）上記洗浄前ホウ素化合物含有ＥＶＯＨ樹脂ペレットを洗浄処理する工程、
により製造することができる。
以下、工程（Ｉ）により製造されたホウ素化合物含有ＥＶＯＨ樹脂ペレット（洗浄前）を、「洗浄前ホウ素化合物含有ＥＶＯＨ樹脂ペレット」と称し、工程（ＩＩ）の洗浄処理を経たホウ素化合物含有ＥＶＯＨ樹脂ペレットを「ホウ素化合物含有ＥＶＯＨ樹脂ペレット」と称して、両者を区別する。
【００６９】
（Ｉ）洗浄前ホウ素化合物含有ＥＶＯＨ樹脂ペレットを製造する工程
上記工程（Ｉ）の洗浄前ホウ素化合物含有ＥＶＯＨ樹脂ペレットの製造、すなわちホウ素化合物をＥＶＯＨ樹脂ペレットに含有させる処理は、上記ＥＶＯＨ樹脂ペレットとホウ素化合物とを接触させることにより行う。
【００７０】
ＥＶＯＨ樹脂とホウ素化合物との接触は、例えば、
ｉ）ペレット製造段階でＥＶＯＨ樹脂とホウ素化合物とを接触させる方法、
ｉｉ）予め作製したＥＶＯＨ樹脂ペレットとホウ素化合物とを接触させる方法、
等により行うことができる。
【００７１】
ｉ）のペレット製造段階でＥＶＯＨ樹脂とホウ素化合物とを接触させる方法としては、例えば、ペレット製造原料（ＥＶＯＨ樹脂含水組成物、溶融ＥＶＯＨ樹脂）にホウ素化合物を添加、あるいはホウ素化合物含有溶液を凝固液に使用する方法等があげられる。
原料としてＥＶＯＨ樹脂含水組成物を用いる場合には、当該含水組成物にホウ素化合物を添加すればよい。乾燥ＥＶＯＨ樹脂ペレットを溶融し、かかる溶融状態のＥＶＯＨ樹脂を原料として用いる場合、乾燥ＥＶＯＨ樹脂に予めホウ素化合物を含有させればよい。
好ましくは、ホウ素化合物を添加したＥＶＯＨ樹脂含水組成物を、凝固液中にストランド状に押出し、得られたストランドを切断する方法である。
【００７２】
ｉｉ）の予め作製したＥＶＯＨ樹脂ペレットとホウ素化合物とを接触させる方法としては、ホウ素化合物の溶液をＥＶＯＨ樹脂ペレットに噴霧する方法；ホウ素化合物の溶液にＥＶＯＨ樹脂ペレットを浸漬する方法；ホウ素化合物の溶液を撹拌しながら、ＥＶＯＨ樹脂ペレットを投入する方法等があげられる。これらのうち、ホウ素化合物をペレット内部にまで効率よく含有させることができる点で、ホウ素化合物の溶液を撹拌しながら、ＥＶＯＨ樹脂ペレットを投入する方法が好ましく用いられる。
【００７３】
以上のようなホウ素化合物との接触処理のうち、種々のペレットに適用でき、汎用性に優れているという点で、ｉｉ）の予め作製したＥＶＯＨ樹脂ペレットとホウ素化合物とを接触させる方法が好ましい。より好ましくは、多孔質ＥＶＯＨ樹脂ペレットを、ホウ素化合物の溶液と接触させる方法である。
【００７４】
上記ホウ素化合物の溶液の溶媒としては、例えば、水；メタノール、エタノール、プロパノール等の低級アルコール；水／アルコール混合用液等を使用することができる。なお、水／アルコール混合溶液において、水／アルコール（重量比）は通常９０／１０〜１０／９０である。
【００７５】
ホウ素化合物との接触処理に用いるホウ素化合物の溶液の濃度は、通常０．００１〜１重量％、好ましくは０．００３〜０．５重量％である。かかる濃度が低すぎると、所定量のホウ素化合物を含有させることが困難となる傾向があり、高すぎると最終的に得られる成形物の外観が低下する傾向にある。
【００７６】
このようなホウ素化合物接触処理により得られる洗浄前ホウ素化合物含有ＥＶＯＨ樹脂ペレットに含有されるホウ素化合物量（ペレット中のホウ素化合物全含有量）は、ホウ素換算で当該ペレット重量あたり、通常１０〜１００００ｐｐｍであり、好ましくは２０〜５０００ｐｐｍ、さらに好ましくは３０〜３０００ｐｐｍである。かかる含有量が少なすぎると、ホウ素化合物の添加効果が充分ではない傾向があり、多すぎると最終的に得られる成形物の外観が低下する傾向がある。
【００７７】
ホウ素化合物の溶液との接触処理において、ホウ素化合物の濃度、接触処理時間、接触処理温度、接触処理時の撹拌速度や処理されるＥＶＯＨ樹脂ペレットの含水率等により、ホウ素化合物全含有量をコントロールすることが可能である。
【００７８】
ホウ素化合物との接触処理後の洗浄前ホウ素化合物含有ＥＶＯＨ樹脂ペレットは、そのまま次の工程に供してもよいが、通常、ペレットを乾燥することが好ましい。かかる乾燥に際しては公知の方法を採用することができ、例えば、円筒・溝型撹拌乾燥器、円筒乾燥器、回転乾燥器、流動層乾燥器、振動流動層乾燥器、円錐回転型乾燥器等を用いた流動乾燥や回分式箱型乾燥器、バンド乾燥器、トンネル乾燥器、竪型サイロ乾燥器等を用いた静置乾燥等により乾燥すればよい。８０〜１５０℃の窒素ガス等の気体を乾燥器内を通過させることで、洗浄前ホウ素化合物含有ＥＶＯＨ樹脂ペレットに影響を及ぼさないで、効率よく乾燥させることができる。
【００７９】
（ＩＩ）洗浄前ホウ素化合物含有ＥＶＯＨ樹脂ペレットを洗浄処理する工程
洗浄前ホウ素化合物含有ＥＶＯＨ樹脂ペレットは、当該ペレットに含まれるホウ素化合物の全含有量、ペレット表層部のホウ素化合物の含有量にもよるが、洗浄処理によって、上記工程（Ｉ）の洗浄前ホウ素化合物含有ＥＶＯＨ樹脂ペレットの、ホウ素含有量を調整することができる。
【００８０】
洗浄処理は、アルコール、水／アルコール等の洗浄用処理液と接触させることにより行うことが好ましい。好ましい洗浄用処理液は、水／アルコール混合溶液またはアルコールであり、より好ましくは水／アルコール混合溶液である。
【００８１】
上記アルコールとしては、例えば、メタノール、エタノール、１−プロパノール、２−プロパノール、１−ブタノール、２−メチル−１−プロパノール、２−ブタノール、２−メチル−２−プロパノール等の炭素数１〜８、特には１〜５、さらには１〜３のアルコールを用いることが好ましく、これらのうち、入手容易かつ安価の点で、メタノールが特に好ましく用いられる。
【００８２】
洗浄処理に用いる洗浄用処理液として水／アルコール混合溶液を用いる場合は、水／アルコール（重量比）が、８０／２０〜０／１００、好ましくは６５／３５〜１５／８５、特に好ましくは５０／５０〜２０／８０である水／アルコール混合溶液である。水が多すぎても、アルコール濃度が高くなりすぎても、表層部のホウ素量低減効果が充分得られない傾向があることから、上記範囲の水／アルコール混合溶液が好ましい。一般にホウ素化合物の溶解度が、水よりもアルコールの方が高いという事情に鑑みると、アルコール単独よりも水／アルコール混合溶液の方が、洗浄前ホウ素化合物含有ＥＶＯＨ樹脂ペレットからのホウ素化合物の溶出が多かったことは、驚くべきことである。なお、ホウ素化合物の２３℃の水１０ｇに対する溶解度は、０．１〜１０重量％程度であり、２３℃のメタノール１０ｇに対する溶解度は１５〜３０重量％程度である。
【００８３】
洗浄処理は、洗浄用処理液と洗浄前ホウ素化合物含有ＥＶＯＨ樹脂ペレットとを接触させることにより行われる。接触は、例えば、洗浄用処理液に浸漬させて撹拌したり、洗浄用処理液中で洗浄前ホウ素化合物含有ＥＶＯＨ樹脂ペレットを循環させたり、洗浄前ホウ素化合物含有ＥＶＯＨ樹脂ペレットに洗浄用処理液を吹き付けたりする方法等により行うことができる。さらに浸漬中に超音波等の振動を与えたりすることも有効であるが、工業上、好適には洗浄前ホウ素化合物含有ＥＶＯＨ樹脂ペレットを洗浄用処理液に浸漬させて撹拌したり、洗浄用処理液中で洗浄前ホウ素化合物含有ＥＶＯＨ樹脂ペレットを循環させたりする方法が用いられる。
【００８４】
洗浄用処理液との接触時間は５分間〜４８時間、さらには１０分間〜２４時間が好ましく、洗浄用処理液の温度は１０〜８０℃、さらには２０〜６０℃とすることが好ましい。
【００８５】
上記洗浄処理後のホウ素化合物含有ＥＶＯＨ樹脂ペレットは、必要に応じて乾燥してもよい。具体的には、含水率０．０１〜１重量％程度、好ましくは０．０５〜０．５重量％程度まで乾燥することが好ましい。乾燥方法は、洗浄前ホウ素含化合物有ＥＶＯＨ樹脂ペレットの乾燥方法と同様の方法を採用することができる。
【００８６】
上記洗浄処理により、ペレット表層部のホウ素化合物の含有量を減じることができ、ホウ素化合物含有ＥＶＯＨ樹脂ペレットが得られる。
【００８７】
＜アルカリ土類金属含有ＥＶＯＨ樹脂ペレットの製造＞
上記アルカリ土類金属含有ＥＶＯＨ樹脂ペレットは、前記ＥＶＯＨ樹脂ペレットにアルカリ土類金属を含有させることにより製造することができる。
【００８８】
ＥＶＯＨ樹脂にアルカリ土類金属を含有させる方法としては、例えば、
ｉｉｉ）ペレット製造段階でアルカリ土類金属と接触させる方法、
ｉｖ）予め作製したＥＶＯＨ樹脂ペレットとアルカリ土類金属とを接触させる方法、
等により行うことができる。
【００８９】
ｉｉｉ）のペレット製造段階でアルカリ土類金属と接触させる方法としては、例えば、ペレット製造原料（ＥＶＯＨ樹脂含水組成物、溶融ＥＶＯＨ樹脂）にアルカリ土類金属を添加する方法、アルカリ土類金属の溶液を凝固液に使用する方法等があげられる。
原料としてＥＶＯＨ樹脂含水組成物を用いる場合には、当該含水組成物にアルカリ土類金属を分散させＥＶＯＨ樹脂に添加させることができる。一方、溶融ＥＶＯＨ樹脂を用いる場合には、乾燥ＥＶＯＨ樹脂ペレットを溶融し、かかる溶融状態のＥＶＯＨ樹脂とアルカリ土類金属とを押出機で溶融混練しＥＶＯＨ樹脂の内部に添加させることができる。
好ましくは、ＥＶＯＨ樹脂含水組成物にアルカリ土類金属を分散させＥＶＯＨ樹脂に添加する方法である。
【００９０】
ｉｖ）予め作製したＥＶＯＨ樹脂ペレットとアルカリ土類金属とを接触させる方法としては、アルカリ土類金属の溶液をＥＶＯＨ樹脂ペレットに噴霧する方法；アルカリ土類金属の溶液にＥＶＯＨ樹脂ペレットを浸漬する方法；アルカリ土類金属の溶液を撹拌しながら、ＥＶＯＨ樹脂ペレットを投入する方法；アルカリ土類金属の粉末をＥＶＯＨ樹脂ペレットに直接添加して混ぜ合わせる方法等があげられる。これらのうち、アルカリ土類金属を効率よく含有させることができる点で、アルカリ土類金属の粉末をＥＶＯＨ樹脂ペレットに直接添加して混ぜ合わせる方法が好ましく用いられる。
【００９１】
以上のようなアルカリ土類金属との接触処理のうち、種々のペレットに適用でき、汎用性に優れているという点で、ｉｖ）の予め作製したＥＶＯＨ樹脂ペレットとアルカリ土類金属とを接触させる方法が好ましく、アルカリ土類金属の粉末をＥＶＯＨ樹脂ペレットに直接添加して混ぜ合わせる方法が特に好ましい。
【００９２】
上記、アルカリ土類金属の粉末をＥＶＯＨ樹脂ペレットに直接添加する場合のアルカリ土類金属量は、通常、ＥＶＯＨ樹脂ペッレト重量あたり１００ｐｐｍ以下であり、好ましくは８０ｐｐｍ以下、さらに好ましくは５０ｐｐｍ以下である。なお、アルカリ土類金属量の下限は１ｐｐｍである。アルカリ土類金属量が少なすぎるとＥＶＯＨ樹脂を減粘させることによるフィッシュアイ低減効果が得られなくなる傾向があり、多すぎるとＥＶＯＨ樹脂中での分散が不充分となりアルカリ土類金属塩が凝集することでフィッシュアイを増加させたり、ＥＶＯＨ樹脂が着色したり、臭気が発生する傾向がある。
【００９３】
また、アルカリ土類金属の溶液を用いる場合のアルカリ土類金属の濃度は、通常０．０１〜２０重量％、好ましくは０．０５〜１５重量％である。かかる濃度が低すぎると、所定量のアルカリ土類金属を含有させることが困難となる傾向があり、高すぎると最終的に得られる成形物の外観が低下する傾向にある。なお、アルカリ土類金属の溶液を用いる場合は、前記ホウ素化合物の溶液の溶媒と同様のものを用いることができる。
【００９４】
アルカリ土類金属の溶液との接触処理において、アルカリ土類金属の濃度、接触処理時間、接触処理温度、接触処理時の撹拌速度や処理されるＥＶＯＨ樹脂ペレットの含水率等により、アルカリ土類金属含有量をコントロールすることが可能である。
【００９５】
上記のアルカリ土類金属含有ＥＶＯＨ樹脂ペレットは、必要に応じて、乾燥してもよい。具体的には、含水率０．０１〜１重量％程度、特には０．０５〜０．５重量％程度まで乾燥することが好ましい。乾燥方法は、洗浄前ホウ素化合物含有ＥＶＯＨ樹脂ペレットの乾燥方法と同様の方法を採用することができる。
【００９６】
上記工程により、アルカリ土類金属含有ＥＶＯＨ樹脂ペレットが得られる。
【００９７】
本発明のホウ素化合物およびアルカリ土類金属含有ＥＶＯＨ樹脂ペレットは、上記ホウ素化合物を含有させる工程、およびアルカリ土類金属を含有させる工程を経ることにより得ることができる。
【００９８】
なかでも、作業効率の点からホウ素化合物を含有させる工程、アルカリ土類金属を含有させる工程の順に行うことが好ましく、なかでもホウ素化合物を含有させる工程は前記工程ｉｉ）、アルカリ土類金属を含有させる工程は前記工程ｉｖ）で行うことが特に好ましい。
【００９９】
洗浄前ホウ素化合物含有ＥＶＯＨ樹脂ペレット中に含有されるホウ素化合物の量（ホウ素化合物全含有量でホウ素換算）は、ペレットを濃硝酸とともにマイクロウェーブ分解法にて処理して得られた溶液に、純水を加えて定容したものを検液とし、誘導結合プラズマ発光分析計（ＩＣＰ−ＡＥＳ）で測定される量である。
【０１００】
＜ホウ素化合物およびアルカリ土類金属含有ＥＶＯＨ樹脂ペレット＞
ホウ素化合物およびアルカリ土類金属含有ＥＶＯＨ樹脂ペレットにおける、ホウ素化合物の全含有量は、ホウ素換算で当該ペレット重量あたり、１０〜１０００ｐｐｍであることが好ましく、より好ましくは２０〜５００ｐｐｍ、さらに好ましくは３０〜１００ｐｐｍである。なお、上記ホウ素化合物およびアルカリ土類金属含有ＥＶＯＨ樹脂ペレットにおけるホウ素化合物の全含有量は、上記洗浄前ホウ素化合物含有ＥＶＯＨ樹脂ペレット中に含有されるホウ素化合物の量と同様の方法で測定することができる。
【０１０１】
ホウ素化合物およびアルカリ土類金属含有ＥＶＯＨ樹脂ペレットに含有されるホウ素含有量が少なすぎると、溶融粘度が低くなり、製膜性能が低下する傾向があり、特にインフレーション製膜が困難になる傾向がある。したがって、少なくともホウ素含有量が１０ｐｐｍ程度となるように、ホウ素化合物を含有させることが好ましい。
【０１０２】
また、ホウ素化合物およびアルカリ土類金属含有ＥＶＯＨ樹脂ペレット表層部のホウ素化合物含有量は、ホウ素換算で当該ペレット重量あたり１．７ｐｐｍ以下であり、好ましくは１．６ｐｐｍ以下、より好ましくは１．５ｐｐｍ以下である。下限は、特に限定しないが、ホウ素化合物およびアルカリ土類金属含有ＥＶＯＨ樹脂ペレット中のホウ素化合物全含有量（ホウ素換算）が上記範囲内の場合、通常、１ｐｐｂ以上、好ましくは５０ｐｐｂ以上、より好ましくは１００ｐｐｂ以上である。
表層部のホウ素化合物含有量（ホウ素換算）が多くなりすぎると、フィッシュアイ等が発生しやすくなり、フィルム外観が低下することとなり、また、製膜性も低下することとなる。
【０１０３】
ここで、ペレット表層部のホウ素化合物含有量（ホウ素換算）は、ホウ素化合物およびアルカリ土類金属含有ＥＶＯＨ樹脂ペレット４ｇを３０℃のメタノール２０ｍＬに６時間静置浸漬した後、得られるメタノール溶液について誘導結合プラズマ質量分析計（ＩＣＰ−ＭＳ）を用いて測定される量を上記ＥＶＯＨ樹脂ペレットの重量（４ｇ）で除したものである。
【０１０４】
ホウ素化合物およびアルカリ土類金属含有ＥＶＯＨ樹脂ペレットは、ホウ素化合物およびアルカリ土類金属含有ＥＶＯＨ樹脂ペレット中のホウ素化合物全含有量（ホウ素換算）に対する表層部のホウ素化合物含有量（ホウ素換算）の重量比（表層部のホウ素化合物含有量／ホウ素化合物全含有量）を、１．３８×１０-2以下とすることが好ましく、より好ましくは１．３５×１０-2以下、さらに好ましくは１．３０×１０-2以下である。当該比率が高くなりすぎると、フィッシュアイが発生しやすくなり、フィルム外観が低下する傾向にある。なお、下限値は、通常１×１０-7である。
【０１０５】
また、ホウ素化合物およびアルカリ土類金属含有ＥＶＯＨ樹脂ペレットのアルカリ土類金属含有量は、当該ペレット重量あたり１００ｐｐｍ以下であり、好ましくは８０ｐｐｍ以下、さらに好ましくは５０ｐｐｍ以下である。なお、アルカリ土類金属量の下限は１ｐｐｍである。アルカリ土類金属量が少なすぎるとＥＶＯＨ樹脂を減粘させることによるフィッシュアイ低減効果が得られなくなる傾向があり、多すぎるとＥＶＯＨ樹脂中での分散が不充分のアルカリ土類金属塩が凝集することでフィッシュアイを増加させたり、ＥＶＯＨ樹脂が着色したり、臭気が発生する傾向がある。
【０１０６】
上記アルカリ土類金属の含有量は、具体的には、ＥＶＯＨ樹脂ペレット表面にアルカリ土類金属を含有する場合は、ＥＶＯＨ樹脂ペレット表面へのアルカリ土類金属の添加量を含有量と算入してもよく、ＥＶＯＨ樹脂ペレット内部にアルカリ土類金属を含有する場合は、例えば、乾燥状態のＥＶＯＨ樹脂ペレットを灰化後、塩酸水溶液に溶解して、誘導結合プラズマ発光分析計（ＩＣＰ−ＡＥＳ）によって測定を行い、標準液の検量線からアルカリ土類金属の含有量を定量する等の方法により得られた値をペレット全体の含有量に換算したものである。
【０１０７】
また、本発明のホウ素化合物およびアルカリ土類金属含有ＥＶＯＨ樹脂ペレットの含水率は、通常０．０１〜１重量％、好ましくは０．０５〜０．５重量％である。含水率が少なすぎると水分子によるＥＶＯＨ樹脂の可塑化が起こらず、押出成形時にＥＶＯＨ樹脂ペレットが溶融しづらくなり、未溶融物の欠点が生じやすくなる傾向があり、多すぎると押出成形時に発泡現象が起こり、成形物の外観が悪化しやすくなる傾向がある。
【０１０８】
〔その他の成分〕
本発明のホウ素化合物およびアルカリ土類金属含有ＥＶＯＨ樹脂ペレットには、本発明の効果を阻害しない範囲において、一般にＥＶＯＨ樹脂に配合する配合剤、例えば、熱安定剤、酸化防止剤、帯電防止剤、着色剤、紫外線吸収剤、可塑剤、光安定剤、界面活性剤、抗菌剤、乾燥剤、アンチブロッキング剤、難燃剤、架橋剤、硬化剤、発泡剤、結晶核剤、防曇剤、生分解用添加剤、シランカップリング剤、酸素吸収剤等が含有されていてもよい。これらは単独でもしくは２種以上併せて用いることができる。
【０１０９】
上記熱安定剤としては、溶融成形時の熱安定性等の各種物性を向上させる目的で、酢酸、プロピオン酸、酪酸、ラウリル酸、ステアリン酸、オレイン酸、ベヘニン酸等の有機酸類またはこれらのアルカリ金属塩（ナトリウム、カリウム等）、アルカリ土類金属塩（カルシウム、マグネシウム等）、亜鉛塩等の塩；または、硫酸、亜硫酸、炭酸、リン酸等の無機酸類、またはこれらのアルカリ金属塩（ナトリウム、カリウム等）、アルカリ土類金属塩（カルシウム、マグネシウム等）、亜鉛塩等の塩；等の添加剤を添加してもよい。これらのうち、特に、酢酸、酢酸塩、リン酸塩を配合することが好ましい。これらは単独でもしくは２種以上併せて用いることができる。ここでアルカリ土類金属塩が配合された場合、本発明のホウ素化合物およびアルカリ土類金属含有ＥＶＯＨ樹脂ペレット中のアルカリ土類金属の含有量に算入される。
【０１１０】
これらの成分を配合する場合、その配合は、通常、ホウ素化合物またはアルカリ土類金属を含有させるために行われるホウ素化合物またはアルカリ土類金属の溶液との接触処理前、接触処理とともに、あるいは接触処理後のいずれに行ってもよい。好ましくはホウ素化合物またはアルカリ土類金属含有量への影響が少ないという点で、接触処理とともに行うことが好ましい。
その他の成分の配合方法は特に限定しないが、通常、これらの配合剤を含有する溶液にＥＶＯＨ樹脂ペレットを接触させることにより行うことができる。したがって、ホウ素化合物またはアルカリ土類金属との接触処理前であれば、得られたＥＶＯＨ樹脂ペレットを上記配合物の水溶液に含浸することにより、あるいはホウ素化合物またはアルカリ土類金属の溶液に上記配合剤も含有させた溶液を用いることにより、配合することができる。
【０１１１】
以上のような構成を有するホウ素化合物およびアルカリ土類金属含有ＥＶＯＨ樹脂ペレットは、溶融成形性、フィルム外観に優れている。特に、単層フィルムを製膜した場合であっても、フィッシュアイの発生はほとんどなく、外観に優れている。
【０１１２】
〔溶融成形品〕
本発明のホウ素化合物およびアルカリ土類金属含有ＥＶＯＨ樹脂ペレットは、溶融成形法により、例えば、フィルム、シート、カップやボトル等に成形することができる。かかる溶融成形方法としては、例えば、押出成形法（Ｔ−ダイ押出、インフレーション押出、ブロー成形、溶融紡糸、異型押出等）、射出成形法等があげられる。溶融成形温度は、通常１５０〜３００℃の範囲から選ぶことが多い。
【０１１３】
本発明のホウ素化合物およびアルカリ土類金属含有ＥＶＯＨ樹脂ペレットの溶融成形品はそのまま各種用途に用いてもよい。特に、本発明のホウ素化合物およびアルカリ土類金属含有ＥＶＯＨ樹脂ペレットを用いた溶融成形品は外観に優れ、単層膜でもフィッシュアイの発生が抑制されたＥＶＯＨ樹脂フィルムを製造することができる。ＥＶＯＨ樹脂層（ＥＶＯＨ樹脂フィルム）の厚みは、通常１〜５０００μｍ、好ましくは５〜４０００μｍ、特に好ましくは１０〜３０００μｍである。
【０１１４】
本発明のホウ素化合物およびアルカリ土類金属含有ＥＶＯＨ樹脂ペレットの溶融成形品は、ホウ素化合物およびアルカリ土類金属含有ＥＶＯＨ樹脂の単層膜であっても成形性に優れ、外観に優れているが、耐水性、強度等の観点から、必要に応じて、他の樹脂層を積層した多層構造体としてもよい。
【０１１５】
上記の如く得られたフィルム、シート、延伸フィルムからなる袋およびカップ、トレイ、チューブ、ボトル等からなる容器や蓋材は、一般的な食品の他、マヨネーズ、ドレッシング等の調味料、味噌等の発酵食品、サラダ油等の油脂食品、飲料、化粧品、医薬品等の各種の包装材料容器として有用である。
【実施例】
【０１１６】
以下、実施例をあげて本発明をさらに具体的に説明するが、本発明はその要旨を越えない限り、実施例の記載に限定されるものではない。
なお、例中「部」、「％」とあるのは、重量基準を意味する。
【０１１７】
まず実施例および比較例で用いるペレットの測定評価方法について説明する。
【０１１８】
〔測定評価方法〕
（１）ペレット中のホウ素化合物全含有量（ホウ素換算）
ＥＶＯＨ樹脂ペレット０．１ｇを濃硝酸とともにマイクロウェーブ分解法にて処理して得られる溶液を純水にて定容（０．７５ｍｇ／ｍＬ）したものを検液とし、誘導結合プラズマ発光分析計(ＩＣＰ−ＡＥＳ)（アジレント・テクノロジー社製、７２０−ＥＳ型）で測定した。当該測定されるホウ素含有量は、ホウ素化合物に由来するホウ素量に該当する。なお、かかる測定評価方法は、洗浄前ホウ素化合物含有ＥＶＯＨ樹脂ペレットおよび、ホウ素化合物およびアルカリ土類金属含有ＥＶＯＨ樹脂ペレットに適用する。
【０１１９】
（２）ペレット表層部のホウ素化合物含有量（ホウ素換算）
ホウ素化合物およびアルカリ土類金属含有ＥＶＯＨ樹脂ペレット４ｇを、メタノール（３０℃）２０ｍＬに６時間静置浸漬し、得られたメタノール溶液を測定用試料として用いた。この測定用試料について、誘導結合プラズマ質量分析計（ＩＣＰ−ＭＳ）（パーキンエルマー社製、ＥＬＡＮ  ＤＲＣII）を用いてホウ素含有量を測定し、上記ＥＶＯＨ樹脂ペレット重量（４ｇ）で除してペレット表層部のホウ素含有量を求めた。当該測定されるホウ素含有量は、ホウ素化合物に由来するホウ素量に該当する。
【０１２０】
（３）ペレットのアルカリ土類金属含有量
ホウ素化合物およびアルカリ土類金属含有ＥＶＯＨ樹脂ペレット中のアルカリ土類金属の含有量について、アルカリ土類金属をＥＶＯＨ樹脂ペレット表面に直接添加する場合は添加量を含有量に算入することができるが、アルカリ土類金属がＥＶＯＨ樹脂ペレットの内部に存在する場合は、ＥＶＯＨ樹脂ペレット ２ｇを白金皿に採取し、硫酸を数ｍＬ添加してガスバーナーで加熱した。ペレットが炭化して硫酸白煙がなくなるのを確認したら、数滴硫酸を添加して再び加熱した。この操作を有機物がなくなるまで繰り返し、完全に灰化させた。灰化が終わった容器を放冷し、塩酸を１ｍＬ添加して溶解させた。この塩酸溶液を超純水で洗いこんで、５０ｍＬに定容した。このサンプル溶液中のアルカリ土類金属含有量を誘導結合プラズマ発光分析計（ＩＣＰ−ＡＥＳ）（アジレント・テクノロジー社製、７２０−ＥＳ型）によって測定した。最終的に、溶液中のアルカリ土類金属濃度から、試料のＥＶＯＨ樹脂ペレット中のアルカリ金属土類含有量として換算した。
【０１２１】
（４）ペレットの含水率（％）
乾燥前のＥＶＯＨ樹脂ペレットの重量と、温度１５０℃、５時間乾燥後のＥＶＯＨ樹脂ペレットの重量から揮発分を求め、これをＥＶＯＨ樹脂ペレットの含水率とした。具体的には含水率は、下記式で表わされる。なお、かかる測定評価方法は、ＥＶＯＨ樹脂ペレット、洗浄前ホウ素化合物含有ＥＶＯＨ樹脂ペレットおよび、ホウ素化合物およびアルカリ土類金属含有ＥＶＯＨ樹脂ペレットに適用する。
含水率（％）＝（乾燥前のＥＶＯＨ樹脂ペレット重量−乾燥後のＥＶＯＨ樹脂ペレット重量）／乾燥前のＥＶＯＨ樹脂ペレット重量×１００
【０１２２】
（５）フィッシュアイ
ホウ素化合物およびアルカリ土類金属含有ＥＶＯＨ樹脂ペレットを用いて下記条件で、厚み３０μｍの単層フィルムを製膜した。
（製膜条件）
押出機：直径（Ｄ）４０ｍｍ、Ｌ／Ｄ＝２８
スクリュー：フルフライトタイプ圧縮比＝２．５
スクリーンパック：６０／９０／６０メッシュ
ダイ：幅４５０ｍｍ、コートハンガータイプ
設定温度：Ｃ１／Ｃ２／Ｃ３／Ｃ４／Ａ／Ｄ＝１９０／２００／２１０／２１０／２１０／２１０℃
スクリュー回転数：２０ｒｐｍ
ロール温度：８０℃
厚み３０μｍの単層フィルムについて、デジタル欠陥検査装置（マミヤオーピー社製、ＧＸ−７０ＬＴ）を用いて、フィッシュアイを計測した。
フィッシュアイの計測は、単層フィルムの下面から光を当て、光透過しなかった部分（直径０．１〜０．２ｍｍ）をフィッシュアイ１個として、１００ｃｍ2（サイズ：１０ｃｍ×１０ｃｍ）のあたりのフィッシュアイ個数をカウントすることにより行った。なお、計測時の読み取り速度：３ｍ／分である。
【０１２３】
〔ホウ素化合物およびアルカリ土類金属含有ＥＶＯＨ樹脂ペレットの製造〕
〈実施例１〉
ＥＶＯＨ樹脂〔エチレン含有量：４４モル％、ケン化度：９９．６モル％、ＭＦＲ：３．８ｇ／１０分（２１０℃、荷重２１６０ｇ）〕を水／メタノール混合溶媒〔水／メタノール＝２０／８０（重量比）〕に溶解した溶液（６０℃、ＥＶＯＨ樹脂濃度４０％）を、５℃に維持した水を収容した水槽内にストランド状に押出して凝固させた後、カッターで切断して、円柱状（直径４ｍｍ、長さ４ｍｍ、）のペレットを得た。次いで、このＥＶＯＨ樹脂ペレットを、３０℃の温水に投入し、約４時間撹拌して、含水率５０％の多孔質のＥＶＯＨ樹脂ペレットを得た。
【０１２４】
多孔質のＥＶＯＨ樹脂ペレット１００部を、０．００５４％のホウ酸水溶液２００部に投入し、３０℃で５時間撹拌した。撹拌後、多孔質の洗浄前ホウ素化合物含有ＥＶＯＨ樹脂ペレットを回収した。
この洗浄前ホウ素化合物含有ＥＶＯＨ樹脂ペレットを、回分式塔型流動層乾燥器にて、７５℃の窒素ガスを３時間通過させることにより、含水率２０％まで乾燥させた。
次いで、回分式箱型通気式乾燥器を用いて、１２５℃の窒素ガスを１８時間通過させて、含水率０．３％にまで乾燥させた。
上記のようにして得られた洗浄前ホウ素化合物含有ＥＶＯＨ樹脂ペレットを、以下の洗浄処理に供した。
【０１２５】
洗浄前ホウ素化合物含有ＥＶＯＨ樹脂ペレット５部と、洗浄用処理液としての水／メタノール混合溶媒（水／メタノール＝１／１（重量比））１０部とを、ステンレス製容器に入れ、３５℃で１時間撹拌した。その後、ペレットを取り出し、１２０℃、１６時間、窒素気流下で乾燥した。以上のようにして、ホウ素化合物含有ＥＶＯＨ樹脂ペレットを得た。
【０１２６】
得られたホウ素含有量調整済ＥＶＯＨ樹脂ペレットに対して、アルカリ土類金属としてカルシウム量が３０ｐｐｍになるように、ビス（リン酸二水素）カルシウム・１水和物を添加して均一になるように振り混ぜ、ホウ素化合物およびアルカリ土類金属含有ＥＶＯＨ樹脂ペレットを得た。
得られたホウ素化合物およびアルカリ土類金属含有量調整済ＥＶＯＨ樹脂ペレットを、上記測定評価方法によりホウ素化合物全含有量、表層部のホウ素化合物含有量、アルカリ土類金属含有量、含水率を測定した。ホウ素化合物全含有量（ホウ素換算）は１２８．８ｐｐｍ、表層部のホウ素化合物含有量（ホウ素換算）は１．１ｐｐｍ、アルカリ土類金属の含有量は３０ｐｐｍ、含水率は０．１０重量％であった。
【０１２７】
得られたホウ素化合物およびアルカリ土類金属含有ＥＶＯＨ樹脂ペレットを、単層Ｔダイ押出装置を用いて、最高温度２１０℃、スクリュー回転数２０ｒｐｍで成膜し、厚み３０μｍの単層フィルムを製造した。この単層フィルムについて、上記測定評価方法によりフィッシュアイの発生個数を調べた。
【０１２８】
〈比較例１〉
洗浄用処理液の組成を下記表１のように変更し、アルカリ土類金属含有量を下記表１の含有量に調整した以外は、実施例１の場合と同様にして、ホウ素化合物およびアルカリ土類金属含有ＥＶＯＨ樹脂ペレットを作製した。得られたホウ素化合物およびアルカリ土類金属含有ＥＶＯＨ樹脂ペレットのホウ素化合物全含有量、表層部のホウ素化合物含有量、アルカリ土類金属含有量を測定した（含水率は０．１３％）。
次いで、このペレットを用いて、実施例１と同様にして単層フィルムを作製し、フィッシュアイの発生について評価した。結果を表１に示す。
【０１２９】
〈比較例２〉
アルカリ土類金属含有量を下記表１の含有量に調整した以外は、実施例１の場合と同様にして、ＥＶＯＨ樹脂ペレットを作製した。得られたホウ素化合物およびアルカリ土類金属ＥＶＯＨ樹脂ペレットのホウ素化合物全含有量、表層部のホウ素化合物含有量、アルカリ土類金属含有量を測定した（含水率は０．１０％）。
次いで、このペレットを用いて、実施例１と同様にして単層フィルムを作製し、フィッシュアイの発生について評価した。結果を表１に示す。
【０１３０】
【表１】
2018104647.tif 000004
【０１３１】
表層部のホウ素化合物含有量が、ホウ素換算で当該ペレット重量あたり１．７ｐｐｍ以下であり、かつアルカリ土類金属含有量を当該ペレット重量あたり１００ｐｐｍ以下含有する実施例１のＥＶＯＨ樹脂ペレットは、比較例に比べてフィッシュアイの発生を大幅に抑制することができた。
【産業上の利用可能性】
【０１３２】
本発明のホウ素化合物およびアルカリ土類金属含有ＥＶＯＨ樹脂ペレットは、ペレット表層部のホウ素化合物の含有量を減少させ、かつアルカリ土類金属の含有量を所定量以下とすることで、成形性を損なうことなく、外観を向上させることができるため、従来のＥＶＯＨ樹脂ペレットよりも包装材料としての外観要求が厳しい分野に好適に利用することができる。
【手続補正書】
【提出日】平成30年2月14日(2018.2.14)
【手続補正１】
【補正対象書類名】明細書
【補正対象項目名】０１２９
【補正方法】削除
【補正の内容】
【手続補正２】
【補正対象書類名】明細書
【補正対象項目名】０１３０
【補正方法】変更
【補正の内容】
【０１３０】
【表１】
2018104647.tif 000005